(57)【要約】【課題】光の反射防止機能と親水性とを兼ね備え、例えばフロントウィンドウパネルに適用することによって、メーターフードやデフロスターを不要にすることができる親水性反射防止構造と、このような親水性反射防止構造を備えた、自動車用部品などの構造体を提供する。【解決手段】例えば、底面径Ｄが５０〜３８０ｎｍであって、アスペクト比（Ｈ／Ｄ）が１〜１０の無数の円錐状微細突起１が５０〜３８０ｎｍのピッチＰで配置されて成る反射防止微細構造において、上記微細突起１の表面における水滴に対する接触角が９０°未満となるようにする。【選択図】図１
2008158293.tif 000002
【特許請求の範囲】
【請求項１】
略円形又は多角形底面を有する錐状又は錐台状をなし、底面又は底面に外接する円の直径が５０〜３８０ｎｍ、アスペクト比が１〜１０の無数の微細突起が５０〜３８０ｎｍのピッチで配置されて成り、上記微細突起表面の水滴に対する接触角が９０°未満であることを特徴とする親水性反射防止構造。
【請求項２】
上記微細突起を構成する材料の水滴に対する接触角が９０°未満であることを特徴とする請求項１に記載の親水性反射防止構造。
【請求項３】
上記微細突起を構成する材料の屈折率が２．０以下であることを特徴とする請求項１又は２に記載の親水性反射防止構造。
【請求項４】
上記微細突起のアスペクト比が２以上であり、表面の水滴に対する接触角が７５°以下であることを特徴とする請求項１〜３のいずれか１つの項に記載の親水性反射防止構造。
【請求項５】
請求項１〜４のいずれか１つの項に記載の親水性反射防止構造を基材の少なくとも一方の面に備えていることを特徴とする親水性反射防止構造体。
【請求項６】
請求項１〜４のいずれか１つの項に記載の撥水性反射防止構造を備えていることを特徴とする自動車用部品。
【発明の詳細な説明】
【技術分野】
【０００１】
本発明は、光の反射防止機能と、表面に付着した水が薄膜状に濡れ広がる親水性とを併せ持つ微細構造に係わり、このような微細構造を備え、低反射防曇パネルとして、例えば、車両、船舶、航空機などの各種ウィンドウパネルや、ミラー表面に好適に使用することができる親水性反射防止構造と、このような親水性反射防止構造を備えた構造体、例えば自動車用部品に関するものである。
【背景技術】
【０００２】
液晶ディスプレイやＣＲＴディスプレイなど各種のディスプレイ装置、例えば家庭用テレビの画面に外光や室内の照明などの影が映り込むと、本来の映像の視認性が著しく低下することがある。
また、自動車の運転席には、スピードメータや燃料計などといった各種の計器類をまとめて収納したディスプレイ部があり、このディスプレイ部の像がフロントウィンドウに映り込むことによって、ドライバーの前方視界が妨げられることがある。
【０００３】
このような光の反射を防止するための構造としては、例えば特許文献１、２に見られるような多層膜構造を用いた光学素子を用いる方法が従来から知られている。
このような光学素子は、通常、屈折率の異なる各種の膜を多層膜として基体上に積層したものであって、このような積層多層膜の総合的な光学特性を利用して、反射防止機能を実現している。
【特許文献１】特開平１１−３１２３３０号公報
【特許文献２】特開２０００−７６６８５号公報
【０００４】
一方、自動車や船舶、航空機等のフロントウィンドウにおいては、室内外の温度差による結露によって曇りが生じ、前方視界における障害物等の視認性が損なわれることがある。そのため、曇りを除去するための装置（デフロスター）を設置している。
【０００５】
このようなデフロスターを設置することなく、フロントウィンドウの曇りを除去する方法としては、フロントウィンドウに親水性の材料を用いる方法が知られている。
すなわち、曇りの発生はパネル上に微小な水滴が付着することによって起こるため、パネル表面を親水性にし、水滴を形成させないようにすることによって曇りを防止することができる。
【０００６】
このような親水表面の作成方法としては、例えばガラス表面をプラズマ処理することによって表面積を増やす方法が知られている（例えば、非特許文献１参照）。
なお、デフロスターの設置は、内燃機関を搭載した自動車や船舶においては、エンジンの廃熱を利用できることから、部品点数が増すものの、さほどの負担とはならないのに対し、電気自動車や燃料電池車においては、電力の消費が増すことになるので、デフロスターを使用することなく曇りを防止できることが望ましい。
【非特許文献１】Ｃｈｅｎ  ｅｔ  ａｌ．，Ｓｕｒｆａｃｅ  Ｓｃｉｅｎｃｅ  Ｒｅｐｏｒｔｓ  ２４（１９９６），ｐ．１−５４
【発明の開示】
【発明が解決しようとする課題】
【０００７】
しかしながら、上記特許文献１及び２に記載の多層膜構造を自動車のフロントウィンドウに用いた場合、低反射機能は発揮されるものの、曇りを防止することができないことから、デフロスターの設置が必要となる。
また、フロントウィンドウパネルに、非特許文献１に記載されたようなプラズマ処理を施したものを使用した場合には、デフロスターは不要になるものの、反射防止機能がないため、ディスプレイ部からの出射光を遮ってフロントウィンドウへの映り込みを防止するために、メーターフードが必要となり、その結果、車体デザインの自由度が制限されることになる。
【０００８】
本発明は、多層膜を用いた従来の反射防止構造や、プラズマ処理による親水性表面構造における上記課題を解決すべくなされたものであって、その目的とするところは、光の反射防止機能と親水性とを兼ね備え、例えば上記したようなフロントウィンドウパネルに適用することによって、メーターフードと共にデフロスターをも不要にすることができる親水性反射防止構造と、このような親水性反射防止構造を備えた、自動車用部品などの構造体を提供することにある。
【課題を解決するための手段】
【０００９】
本発明者らは、上記目的を達成すべく、鋭意検討を重ねた結果、反射防止機能を有する微細突起のアスペクト比と共に、当該微細突起の表面を構成する材料の水に対する接触角を制御することにより、上記目的が達成できる条件が存在することを見出し、本発明を完成するに到った。
【００１０】
すなわち、本発明は上記知見に基づくものであって、本発明の親水性反射防止構造は、略円形又は多角形底面を有する錐状又は錐台状をなし、底面の直径（底面が円形の場合）又は底面に外接する円の直径（底面が多角形の場合）が５０〜３８０ｎｍであって、アスペクト比が１〜１０の無数の微細突起が５０〜３８０ｎｍのピッチで配置されて成るものであって、上記微細突起表面の水滴に対する接触角が９０°未満であることを特徴としている。
【００１１】
また、本発明の親水性反射防止構造体は、上記した親水性反射防止構造を基材の少なくとも一方の面に備えていることを特徴とし、本発明の自動車用部品は上記親水性反射防止構造を備えていることを特徴とする。
【発明の効果】
【００１２】
本発明によれば、所定のアスペクト比を有し、可視光線の波長よりも短いピッチで配列された無数の微細突起から成る微細構造によって光の反射防止機能が発揮されると共に、この微細構造の表面の水滴に対する接触角が９０°に満たないことから、親水性を発揮し、反射防止性と撥水性とを両立させることができる。
【発明を実施するための最良の形態】
【００１３】
以下、本発明の親水性反射防止構造やこれを適用した構造体について、その製造方法や実施形態などと共に、さらに詳細に説明する。
【００１４】
本発明の親水性反射防止構造は、上記のように１〜１０のアスペクト比を有し、可視光線の波長よりも小さい円形又は多角形底面を有する錐状又は錐台状の無数の微細突起から成り、これらが可視光線の波長よりも小さいピッチで配置された構造となっていることから、このような微細構造の厚み方向の各断面における材料の占有面積によって定まる厚み方向の屈折率が急激に変化することなく、空気の屈折率１．０から、材料の屈折率までなだらかに、連続的に変化するようになるため、当該微細構造に入射した光は、ほとんど回折や反射が生じることなく直進することになって、入射表面における光の反射率を効果的に低減することができる。
【００１５】
本発明の親水性反射防止構造においては、上記した微細突起表面の水滴に対する接触角が９０°未満とすることが必要であり、具体的には、このような接触角を有する材料を当該微細突起を構成する材料として用いることや、任意の材料により形成された微細突起の表面をこのような接触角を有する材料によってコーティング（表面処理）することによって、突起表面の水に対する接触角を９０°未満に調整することができる。
【００１６】
すなわち、平面上のある領域に上記のような微細突起を形成することによって表面積が増大し、領域内において見かけ上表面張力が増加する。そして、水に対する表面張力が空気に対する表面張力より小さい材料、つまり水に対する接触角が９０°未満の材料の場合、表面積の増大によって水はより濡れ広がるようになり、無数の微細突起から成る構造の表面では親水化する。また、微細突起の形状やピッチを上記寸法にすることによって、水滴が完全に濡れ広がって薄膜状になるような超親水性とすることができる。
【００１７】
図１〜６は、本発明の微細突起の形態例を示すものであって、本発明において、微細突起１の底面の大きさについては、図１や図２に示すように、その形状が円形の場合にはその直径Ｄ、図３に示すように多角形（図では四角形）である場合には当該底面を形成する多角形に外接する円の直径Ｄで表すものとし、この直径Ｄと共に微細突起１，１間のピッチＰを光の波長程度、具体的には５０〜３８０ｎｍとすることが必要であるが、３０〜３００ｎｍとすることがより好ましい。なお、Ｄ≦Ｐであることは言うまでもなく、平坦部の割合を少なくして反射率を低くする観点から、Ｄ＝Ｐであることが望ましい。
ここで、上記直径ＤやピッチＰが５０ｎｍより小さい場合、このような無数の突起１から成る微細構造を均一かつ工業的に得ることが極めて困難となる一方、３８０ｎｍより大きくなると、拡散や回折が起こって、光の反射率が大きくなってしまうので好ましくない。
【００１８】
上記微細突起１のアスペクト比、すなわち突起の高さＨと直径Ｄの比（Ｈ／Ｄ）については、アスペクト比が１未満では、光反射防止の効果が得られ難く、１０を超えると、微細突起１の成型や、成型後の離型が著しく困難となることから、１〜１０の範囲とすることが必要である。
なお、アスペクト比が２以上の範囲では、成型及び成型後の離型が比較的容易であると共に、反射防止性能と親水性とを好適に両立することができる。
【００１９】
微細突起１の形状としては、上記のような凸型錐状であることが望ましいが、底面から先端に向かって次第に体積が小さくなるような構造であれば、例えば図４に示す錐台状のように、先端が平面であってもよい。
また、各微細突起１の中心と頂点を結ぶ線は底面に対して必ずしも垂直である必要はなく、上記した数値を満たしている限り、図５に示すように傾いていてもよい。
【００２０】
また、微細突起１の形状は、正確な円錐（母線が直線）や角錐（稜線が直線）のみならず、先細りとなっている限り、図６に示すように、母線や稜線形状が曲線をなし、側面が外側に膨らんだ曲面であるものであってもよい。また、成形性や耐破損性を考慮して、先端部を平坦にしたり、丸みをつけたりすることも可能である。
【００２１】
なお、微細突起１の底面形状は、上記数値を満たしてさえいれば、上記したように真円や楕円などの円形、あるいは多角形でもよいが、反射防止効果に異方性がないようにするためには、円形であることが望ましい。
【００２２】
さらに、上記微細突起１の配列については、各微細突起１の形状が上記数値範囲にある限り、規則的な配列であっても不規則なランダム配列であってもよく、また、これら微細突起１から成る微細構造中に、形状の異なる二種類以上の微細突起が含まれていても構わないが、反射防止構造の均一性を向上させるためには、同一形状の微細突起１から成り、微細突起１の間隔が均一であることが好ましく、さらには、図２〜４及び６に示したような正方配列、あるいは図１及び５に示したような六方細密配列とすることが好ましい。
【００２３】
上記微細突起１の表面の水に対する接触角、言い換えると微細突起１の少なくとも表面を構成する材料の水に対する接触角は、上記したように９０°未満とすることが必要であり、７５°以下とすることがより好ましい。
すなわち、表面の水に対する接触角が９０°以上では親水性を示さない一方、７５°いかであれば、より良好な防曇効果が得られる。
【００２４】
また、微細突起１を構成する材料としては、後述する方法によってこのような微細構造を付与することができる材料であればよく、光の屈折率が２．０以下、より好滴には１．７以下であることが望ましい。
すなわち、反射防止機能を高める観点からは、屈折率が小さいほど望ましいが、現状の材料の中では、１．３程度が最小レベルである。
【００２５】
このような材料としては、例えば、ポリエチレン、ポリプロピレン、ポリビニルアルコール、ポリ塩化ビニリデン、ポリエチレンテレフタレート、ポリ塩化ビニール、ポリスチレン、ＡＳ樹脂、アクリル樹脂、ポリアミド、ポリアセタール、ポリブチレンテレフタレート、ガラス強化ポリエチレンテレフタレート、ポリカーボネート、変性ポリフェニレンエーテル、ポリフェニレンスルフィド、ポリエーテルエーテルケトン、フッ素樹脂、ポリアレート、ポリスルホン、ポリエーテルスルホン、ポリアミドイミド、ポリエーテルイミド、熱可塑性ポリイミド等の熱可塑性樹脂や、フェノール樹脂、メラミン樹脂、ユリア樹脂、エポキシ樹脂、不飽和ポリエステル樹脂、アルキド樹脂、シリコーン樹脂、ジアリルフタレート樹脂等の熱硬化性樹脂、あるいはこれらを２種以上ブレンドした材料、さらにはガラス、酸化ケイ酸、酸化アルミニウム等の透明無機材料や、上記樹脂に無機材料をコンポジット化した材料を用いることが可能である。
また、材料物性を向上させるために、上記の屈折率範囲を逸脱しない範囲で、例えば、酸化ケイ素、酸化窒化ケイ素、酸化マグネシウム、酸化チタン、酸化インジウム合金等を添加して用いてもよい。
【００２６】
ナノインプリントの方法として、後述するように活性エネルギー線を用いる場合には、活性エネルギー線によって重合を開始する樹脂が用いられる。
このような樹脂としては、例えば紫外線硬化型アクリルウレタン系樹脂、紫外線硬化型ポリエステルアクリレート系樹脂、紫外線硬化型エポキシアクリレート樹脂、紫外線硬化型ポリオールアクリレート樹脂、紫外線硬化型エポキシ樹脂を挙げることができ、必要に応じて活性エネルギー線を照射することによってラジカルを発生する重合開始剤を用いることもでき、より強固に固めるためにイソシアネートのような硬化剤を加えることもできる。
このとき用いられる活性エネルギー線としては、一般に紫外線やＸ線、その他電子線、電磁波などが挙げられるが特に限定されるものではない。
【００２７】
上記微細突起１が無数に配列されて成る微細構造を成形する方法については、特に限定されないが、熱プレス法（ホットエンボス法）、射出成形法などを挙げることができ、特に光の波長以下の微細突起１を容易に成形できる方法として、ナノインプリントを用いることができる。
このナノインプリントの方法としては、熱及び活性エネルギー線のどちらを用いる方法であってもよい。ここで、熱を用いる方法は、熱可塑性樹脂を加熱して、金型を押し当て形を転写するものであり、活性エネルギー線を用いる方法は、型に活性エネルギー線にて重合し硬化するポリマー又はオリゴマー、モノマーなどを入れ、紫外線などの活性エネルギー線を照射して、固める方法である。なお、本発明において、ナノインプリントとは、数ｎｍから数１０μｍ程度の大きさを有する微細構造の転写を言う。
【００２８】
上記の成形に用いられるスタンパは、本発明の親水性反射防止構造に要求される微細構造を形成できる方法であれば、その製造方法には特に限定は無く、生産性、コストなどを考慮して適宜なものを使用すればよい。
【００２９】
また、上記スタンパは、転写されるべき微細なパターンを有するものであり、スタンパにパターンを形成する方法については、特に制限されず、例えば、フォトリソグラフィや電子線描画法等、所望する加工精度に応じて選択することができる。
【００３０】
上記スタンパの材料としては、シリコンウエハ、各種金属材料、ガラス、セラミック、プラスチック、炭素材料等、強度と要求される精度の加工性を有するものであればよく、具体的には、Ｓｉ、ＳｉＣ、ＳｉＮ、多結晶Ｓｉ、ガラス、Ｎｉ、Ｃｒ、Ｃｕ、Ｃ、あるいはこれらを１種以上含むものを例示することができる。
【００３１】
本発明の親水性反射防止構造の成形に用いるプレス装置としては、加熱・加圧機構を有するものや、光透過性スタンパの上方より活性エネルギー線を照射できる機構を有するものがパターン転写を効率良く行う上で好ましい。
【００３２】
表面処理によって親水性を付与する方法としては、微細突起１から成る構造を埋めてしまうような方法でありさえすれば、特に限定されず、例えば、ＬＢ法、ＰＶＤ法、ＣＶＤ法、自己組織化法、スパッタ法、単分子を溶剤で希釈したものを塗布する方法などを挙げることができる。また、微細構造形成前の平板に任意の厚さに親水処理を施してから、上記した方法によって微細構造を成形してもよい。
【００３３】
本発明の親水性反射防止構造を備えた部品（親水性反射防止構造体）は、光に曝される場所に用いられることから、光による劣化を防止するために、材料に紫外線吸収剤や酸化防止剤、ラジカル補足剤などを添加しておくことが望ましい。
また、必要に応じて、樹脂の劣化による黄変を補うためのブルーイング剤や蛍光発色顔料を用いることもきる。
【００３４】
本発明の親水性反射防止構造を形成する場合、少なくとも基材の片面側に形成するが、用途に応じて、光の入射面及び透過光の出射面の両面に形成してもよい。
このような微細構造の形成方法は、特に限定はなく、例えば、基材に直接形成する方法、あるいは基材と同じ屈折率で成形が容易な塗布物を塗布して薄膜を作り、そこに微細構造を転写する方法などを適用することができる。
【００３５】
また、この親水性反射防止構造をウィンドウパネルに形成する際には、室内側に形成することが最も効果的であり、この構造を片面に付与すれば、その裏面側には、従来の反射防止方法を適用することもできる。
このような反射防止方法としては、例えば、光の波長以下の微細突起から成る構造のみを形成してなる反射防止構造（水との接触角不問）を適用する方法や、反射防止層の膜厚を制御して、薄膜表面と基材接着面との反射光を干渉させ反射光を打ち消す方法などが挙げられる。
【００３６】
本発明の親水性反射防止構造を備えた成形品（親水性反射防止構造体）としては、カメラのレンズ、携帯電話、電子手帳などのモバイル機器、看板、時計など、透明パネルや表示装置の最前面で反射防止を必要とし、曇りが生じる可能性があるようなものに使用される。
【００３７】
表示装置の形式としては特に限定されず、例えば、アナログメーターのように機械的な表示と照明を組み合わせた方式、デジタルメーターやモニターのように液晶やＬＥＤ、ＥＬなどのバックライトや発光面を用いた方式に適用することができる。さらには、モバイル機器のように反射方式の液晶を用いることもある。
また、自動車用部材として、フロントウィンドウやリアウィンドウの室内側、サイドミラーの表面などに用いることができる。なお、これらの部材は自動車に限定されるものではなく、航空機、電車、船舶など、室内外が透明パネルによって仕切られるような場合に、好適に用いることができる。
【実施例】
【００３８】
以下に、本発明を実施例に基づいて、さらに具体的に説明するが、本発明はこれらの実施例のみに限定されないことは言うまでもない。
【００３９】
（実施例１）
まず、市販の電子線描画装置を用いて、開口径２５０ｎｍ、深さ５００ｎｍの円錐状凹部がピッチ２５０ｎｍに六方配列したスタンパを作製し、このスタンパを用いて、厚さ２ｍｍのＳｉＯ２ゾルゲル膜（水に対する接触角：４０°、屈折率：１．４５）の表裏両面に、底面径Ｄ＝２５０ｎｍ、高さＨ＝５００ｎｍの円錐形微細突起１（アスペクト比：２）がピッチＰ＝２５０ｎｍに六方配列された微細構造を転写し、本例の親水性反射防止構造体を得た。
【００４０】
このようにして得られた親水性反射防止構造体について、以下の要領によって、反射防止機能、親水機能について評価した。この結果を表１に示す。
【００４１】
〔平均反射率の測定〕
反射防止機能の評価方法としては、３８０〜７８０ｎｍの各波長について、変角分光光度計（大塚電子製：可視・近赤外自動変角測定装置）により、入射角０°のときの反射率を測定し、得られた値から平均反射率を算出した。
【００４２】
〔接触角の測定〕
親水機能の評価方法としては、接触角計（協和界面科学社製：ＣＡ−Ｘ）を用いて、得られた親水性反射防止構造体上に、１０μＬの水を滴下し、その接触角を測定した。なお、上記接触角計による測定下限値は５°であり、接触角が５°未満の場合には、表面に付着した水がほぼ薄膜状に濡れ広がり、ほとんど超親水性を示すものと判断される。
【００４３】
当該実施例１で得られた親水性反射防止構造体の可視光範囲における平均反射率は０．０６％、水との接触角は５°未満であった。
【００４４】
（実施例２）
上記実施例１と同様の方法によって、四角形をなす開口部の対角線の長さが２５０ｎｍ、深さ７５０ｎｍの四角錐状凹部がピッチ２５０ｎｍに六方配列したスタンパを作製し、このスタンパを用いて、厚さ２ｍｍのＳｉＯ２ゾルゲル膜（接触角：４０°、屈折率：１．４５）の表裏両面に、四角形底面に外接する円の直径Ｄ＝２５０ｎｍ、高さＨ＝７５０ｎｍの四角錐形微細突起１（アスペクト比：３）がピッチＰ＝２５０ｎｍに六方配列された微細構造を転写し、本例の親水性反射防止構造体を得た。
【００４５】
得られた親水性反射防止構造体について、上記した方法により、反射防止機能及び親水機能を調査した結果、可視光範囲での平均反射率は０．００８％であり、水滴の接触角は５°未満であった。これらの結果を表１に併せて示す。
【００４６】
（実施例３）
上記実施例１と同様の方法によって、開口径３００ｎｍ、深さ３０００ｎｍの円錐状凹部がピッチ３００ｎｍに六方配列したスタンパを作製し、このスタンパを用いて、厚さ２ｍｍのＰＭＭＡ（ポリメタクリル酸メチル、接触角：７０°、屈折率：１．４９）の表裏両面に、底面径Ｄ＝３００ｎｍ、高さＨ＝３０００ｎｍの円錐形微細突起１（アスペクト比：１０）がピッチＰ＝３００ｎｍに六方配列された微細構造を転写し、本例の親水性反射防止構造体を得た。
【００４７】
得られた親水性反射防止構造体について、上記した方法により、反射防止機能及び親水機能を調査した結果、可視光範囲での平均反射率は０．００９％であり、水滴の接触角は５°未満であった。これらの結果を表１に併せて示す。
【００４８】
（実施例４）
上記実施例１と同様の方法によって、開口径２５０ｎｍ、深さ２５０ｎｍの円錐状凹部がピッチ２５０ｎｍに六方配列したスタンパを作製し、このスタンパを用いて、厚さ２ｍｍのＰＭＭＡ（接触角：７０°、屈折率：１．４９）の表裏両面に、底面径Ｄ＝２５０ｎｍ、高さＨ＝２５０ｎｍの円錐形微細突起１（アスペクト比：１）がピッチＰ＝２５０ｎｍに六方配列された微細構造を転写し、本例の親水性反射防止構造体を得た。
【００４９】
そして、得られた親水性反射防止構造体について、上記同様の方法により、反射防止機能及び親水機能を調査した結果、可視光範囲での平均反射率は０．８６％、水滴の接触角は５°未満であった。これらの結果を表１に併せて示す。
【００５０】
（実施例５）
上記実施例１と同様の方法によって、開口径５０ｎｍ、深さ２００ｎｍの円錐状凹部がピッチ２００ｎｍに正方配列したスタンパを作製し、このスタンパを用いて、厚さ２ｍｍのＰＭＭＡ（接触角：７０°、屈折率：１．４９）の表裏両面に、底面径Ｄ＝５０ｎｍ、高さＨ＝２００ｎｍの円錐形微細突起１（アスペクト比：４）がピッチＰ＝２００ｎｍに正方配列された微細構造を転写し、本例の親水性反射防止構造体を得た。
【００５１】
そして、得られた親水性反射防止構造体について、上記同様の方法によって、反射防止機能及び親水機能を調査した結果、可視光範囲での平均反射率は０．６２％、水滴の接触角は５°未満であった。これらの結果を表１に併せて示す。
【００５２】
（実施例６）
上記実施例１と同様の方法によって、開口径３５０ｎｍ、深さ１０５０ｎｍの円錐状凹部がピッチ３５０ｎｍに正方配列したスタンパを作製し、このスタンパを用いて、厚さ２ｍｍのＰＭＭＡ（接触角：７０°、屈折率：１．４９）の表裏両面に、底面径Ｄ＝３５０ｎｍ、高さＨ＝１０５０ｎｍの円錐形微細突起１（アスペクト比：３）がピッチＰ＝３５０ｎｍに正方配列された微細構造を転写し、本例の親水性反射防止構造体を得た。
【００５３】
得られた親水性反射防止構造体について、上記した方法により、反射防止機能及び親水機能を調査した結果、可視光範囲での平均反射率は０．０８％、水滴の接触角は５°未満であった。これらの結果を表１に併せて示す。
【００５４】
（実施例７）
上記実施例１と同様の方法によって、開口径２５０ｎｍ、深さ７５０ｎｍの円錐状凹部がピッチ２５０ｎｍに六方配列したスタンパを作製し、このスタンパを用いて、厚さ２ｍｍのＰＳ（ポリスチレン、接触角：９１°、屈折率：１．６）基板の片面にシリカ（接触角：３０°、屈折率：１．４５）による表面処理を施した基板の表裏両面に、底面径Ｄ＝２５０ｎｍ、高さＨ＝７５０ｎｍの円錐形微細突起１（アスペクト比：３）がピッチＰ＝２５０ｎｍに正方配列された微細構造を転写し、本例の親水性反射防止構造体を得た。
【００５５】
得られた親水性反射防止構造体について、上記した方法により、反射防止機能及び親水機能を調査した結果、可視光範囲での平均反射率は０．１９％、シリカ処理面における水滴の接触角は５°未満であった。これらの結果を表１に併せて示す。
【００５６】
（実施例８）
上記実施例１と同様の方法により、開口径２５０ｎｍ、深さ７５０ｎｍの円錐状凹部がピッチ２５０ｎｍに正方配列したスタンパを作製し、このスタンパを用いて、厚さ２ｍｍのＰＭＭＡに酸化チタンを分散させたもの（接触角：６０°、屈折率：１．７）の表裏両面に、底面径Ｄ＝２５０ｎｍ、高さＨ＝７５０ｎｍの円錐形微細突起１（アスペクト比：３）がピッチＰ＝２５０ｎｍに正方配列された微細構造を転写し、本例の親水性反射防止構造体を得た。
【００５７】
得られた親水性反射防止構造体について、反射防止機能及び親水機能を同様の要領で調査した結果、可視光範囲での平均反射率は０．０８％、水滴の接触角は５°未満であった。これらの結果を表１に併せて示す。
【００５８】
（実施例９）
上記実施例１と同様の方法によって、開口径２５０ｎｍ、深さ７５０ｎｍの円錐状凹部がピッチ２５０ｎｍに正方配列したスタンパを作製し、このスタンパを用いて、厚さ２ｍｍのＰＭＭＡに酸化チタンを分散させたもの（接触角：６０°、屈折率：２．０）の表裏両面に、底面径Ｄ＝２５０ｎｍ、高さＨ＝７５０ｎｍの円錐形微細突起（アスペクト比：３）がピッチＰ＝２５０ｎｍに正方配列された微細構造を転写し、本例の親水性反射防止構造体を得た。
【００５９】
そして、得られた親水性反射防止構造体について、反射防止機能及び親水機能を同様の要領で調査した結果、可視光範囲での平均反射率は０．２３％、水滴の接触角は５°未満であった。これらの結果を表１に併せて示す。
【００６０】
（実施例１０）
上記実施例１と同様の方法により、開口径２５０ｎｍ、深さ７５０ｎｍの円錐状凹部がピッチ２５０ｎｍに六方配列したスタンパを作製し、このスタンパを用いて、厚さ２ｍｍの酸化チタン（接触角：５°未満、屈折率：２．６）の表裏両面に、底面径Ｄ＝２５０ｎｍ、高さＨ＝７５０ｎｍの円錐形微細突起１（アスペクト比：３）がピッチＰ＝２５０ｎｍに六方配列された微細構造を転写し、本例の親水性反射防止構造体を得た。
【００６１】
得られた親水性反射防止構造体について、反射防止機能及び親水機能を同様の方法により調査した結果、可視光範囲での平均反射率は１．１７％、水滴の接触角は５°未満であった。これらの結果を表１に併せて示す。
【００６２】
（比較例１）
上記実施例１と同様の方法により、開口径２００ｎｍ、深さ１８０ｎｍの円錐状凹部がピッチ２００ｎｍに六方配列したスタンパを作製し、このスタンパを用いて、厚さ２ｍｍのＰＭＭＡ（接触角：７０°、屈折率：１．４９）の表裏両面に、底面径Ｄ＝２００ｎｍ、高さＨ＝１８０ｎｍの円錐形微細突起（アスペクト比：０．９０）がピッチＰ＝２００ｎｍに六方配列された微細構造を転写し、本比較例の構造体を得た。
【００６３】
そして、得られた構造体の反射率及び接触角を同様の方法により測定した結果、可視光範囲での平均反射率は１．４％、水滴の接触角は５０°であった。これらの結果を表１に併せて示す。
【００６４】
（比較例２）
上記実施例１と同様の方法によって、開口径２５０ｎｍ、深さ５００ｎｍの四角錐状凹部がピッチ２５０ｎｍに六方配列したスタンパを作製し、このスタンパを用いて、厚さ２ｍｍのポリスチレン（接触角：９１°、屈折率：１．６）の表裏両面に、底面径Ｄ＝２５０ｎｍ、高さＨ＝５００ｎｍの四角錐形微細突起（アスペクト比：２）がピッチＰ＝２５０ｎｍに六方配列された微細構造を転写した。
【００６５】
得られた構造体の性能について、反射率及び接触角を同様の方法により測定した結果、可視光範囲での平均反射率は０．１１％、水滴の接触角は１４６°であった。これらの結果を表１に併せて示す。
【００６６】
【表１】
2008158293.tif 000003
【図面の簡単な説明】
【００６７】
【図１】本発明の親水性反射防止構造の形態例として、円錐状をなす微細突起が六方配列された例を示す側面図及び平面図である。
【図２】同じく本発明の親水性反射防止構造の形態例として、円錐状をなす微細突起が正方配列された例を示す側面図及び平面図である。
【図３】同じく本発明の親水性反射防止構造の形態例として、四角錐状をなす微細突起が正方配列された例を示す側面図及び平面図である。
【図４】同じく本発明の親水性反射防止構造の形態例として、円錐台状をなす微細突起が正方配列された例を示す側面図及び平面図である。
【図５】同じく本発明の親水性反射防止構造の形態例として、傾斜した円錐状をなす微細突起が六方配列された例を示す側面図及び平面図である。
【図６】同じく本発明の親水性反射防止構造の形態例として、曲線の母線を有する略円錐状をなす微細突起が正方配列された例を示す側面図及び平面図である。
【符号の説明】
【００６８】
１  微細突起
【図１】
2008158293.tif 000004
【図２】
2008158293.tif 000005
【図３】
2008158293.tif 000006
【図４】
2008158293.tif 000007
【図５】
2008158293.tif 000008
【図６】
2008158293.tif 000009